СПОСОБ ПОКРЫТИЯ ТРУБОПРОВОДНОГО МОНТАЖНОГО СТЫКА

1. Способ покрытия трубопроводного монтажного стыка между двумя соединенными отрезками труб, каждый из которых содержит покрытие из полипропилена вдоль части своей длины и концевую часть без покрытия между местом, где заканчивается покрытие из полипропилена, и монтажным стыком, при этом способ включает стадии
(i) нанесения слоя первого материала покрытия, содержащего по существу линейный этиленовый полимер (SLEP), линейный этиленовый полимер (LEP) или олефиновый блок-сополимер (OBC), на непокрытую область монтажного стыка таким образом, чтобы он перекрывал и непрерывно проходил между покрытием из полипропилена каждого из двух отрезков труб; и
(ii) последующего нанесения слоя второго материала покрытия, содержащего полиуретан, эпоксидную смолу или поперечно-сшитый полиэтилен, на монтажный стык, где второй материал покрытия приходит в контакт и полностью покрывает слой первого материала покрытия.
2. Способ по п. 1, отличающийся тем, что по существу линейный этиленовый полимер и/или линейный этиленовый полимер характеризуется тем, что имеет
3
3
(a) плотность от менее примерно 0,873 г/см до 0,885 г/см и/или
2
(b) I от более 1 г/10 мин до менее 5 г/10 мин.
3. Способ по п. 1, отличающийся тем, что ОВС содержит один или более жестких сегментов и один или более мягких сегментов, имеющих MFR, равный или превышающий 5 г/10 мин (при 190°С при приложенной нагрузке 2,16 кг).
4. Способ по п. 3, отличающийся тем, что ОВС характеризуется одним или более аспектами, описанными следующим образом:
3
(i.a) имеет отношение среднемассовой молекулярной массы к среднечисленной молекулярной массе (Mw/Mn) от примерно 1,7 до примерно 3,5, по меньшей мере один пик плавления (Tm) в градусах Цельсия и плотность (d) в граммах/кубический сантиметр (г/см), причем числовые значения Tm и d соответствуют соотношению:
m
m
2
2
T > -2002,9 + 4538,5(d) – 2422,2(d), или T > -6553,3 + 13735(d) – 7051,7(d); или
(i.b) имеет Mw/Mn от примерно 1,7 до примерно 3,5 и характеризуется теплотой плавления (ΔH) Дж/г и величиной дельта, ΔT, в градусах Цельсия, определенной как разность температур между самым высоким пиком дифференциальной сканирующей калориметрии (ДСК) и самым высоким пиком анализа путем кристаллизационного фракционирования (CRYSTAF), где числовые значения ΔT и ΔH имеют следующие соотношения:
ΔT > -0,1299(ΔH) + 62,81 для ΔH больше нуля и вплоть до 130 Дж/г,
ΔT ≥ 48°C для ΔH более 130 Дж/г,
где пик CRYSTAF определяют с использованием по меньшей мере 5 процентов кумулятивного полимера, и, если менее 5 процентов полимера имеют идентифицируемый пик CRYSTAF, то температура CRYSTAF составляет 30°C; или
3
(i.c) характеризуется упругим восстановлением (Re) в процентах при 300-процентной деформации и 1 цикле, измеренным с применением отлитой под давлением пленки интерполимера этилена и альфа-олефина, и имеет плотность (d) в граммах/кубический сантиметр (г/см), где числовые значения Re и d удовлетворяют следующему соотношению, когда интерполимер этилена и альфа-олефина по существу не содержит поперечно-сшитую фазу: Re > 1481-1629(d); или
(i.d) имеет молекулярную фракцию, которая элюируется в диапазоне от 40°C до 130°C при фракционировании с применением TREF, характеризующуюся тем, что фракция имеет содержание молярного сомономера, большее или равное количеству (-0,2013)T + 20,07, более предпочтительно, большее или равное количеству (- 0,2013)T + 21,07, где T представляет собой числовое значение пиковой температуры элюирования фракции TREF, измеренное в °C; или
(i.e) имеет динамический модуль упругости при 25°C (G'(25°C)) и динамический модуль упругости при 100°C (G'(100°C)), где отношение G'(25°С) к G'(100°С) находится в диапазоне от примерно 1:1 до примерно 9:1, или
(i.f) имеет молекулярную фракцию, которая элюируется в диапазоне от 40°C до 130°C при фракционировании с применением TREF, характеризующуюся тем, что фракция имеет коэффициент блочности от по меньшей мере 0,5 вплоть до примерно 1 и молекулярно-массовое распределение, Mw/Mn, более примерно 1,3; или
(i.g) имеет средний коэффициент блочности больше нуля и вплоть до примерно 1,0 и молекулярно-массовое распределение Mw/Mn более примерно 1,3.
5. Способ по п. 1, отличающийся тем, что второй материал покрытия получают из композиции, содержащей:
(a) смесь химических реагентов на основе полиуретана, которую отверждают с получением полиуретанового эластомера,
(b) эпоксидную композицию или
(c) поперечно-сшиваемую смесь полиолефинов.
6. Способ по п. 1, отличающийся тем, что второй материал покрытия представляет собой полиуретановый эластомер, который представляет собой продукт реакции реакционной смеси, содержащей по меньшей мере один полиэфирполиол, имеющий эквивалентную массу гидроксилов по меньшей мере 1000, от 1 до 20 массовых частей 1,4-бутандиола на 100 массовых частей полиэфирполиола(ов), ароматический полиизоцианат в количестве, обеспечивающем изоцианатный индекс от 80 до 130, и цинк-карбоксилатный катализатор.
7. Способ по п. 1, отличающийся тем, что второй материал покрытия представляет собой эпоксидную композицию, которая представляет собой продукт реакции
(a) жидкого при температуре окружающей среды преполимера с концевыми эпоксидными группами, полученного путем приведения во взаимодействие полиоксиалкиленамина, имеющего молекулярную массу от 3000 до 20000, с избытком эпоксида, где полиоксиалкиленамин имеет по меньшей мере 3 активных атома водорода, и
(b) отверждающего агента, содержащего по меньшей мере один амин или полиамин, имеющий эквивалентную массу менее 200 и имеющий от 2 до 5 активных атомов водорода.
8. Способ по п. 1, отличающийся тем, что второй материал покрытия содержит поперечно-сшиваемую смесь, содержащую:
(i) один или более этиленовых полимеров,
(ii) один или более силанов,
(iii) один или более полифункциональных органополисилоксанов с функциональными концевыми группами,
(iv) один или более катализаторов поперечного сшивания и
(v) необязательно один или более наполнителей и/или добавок.
9. Способ по п. 8, отличающийся тем, что
(i) этиленовый полимер представляет собой полиэтилен очень низкой плотности, линейный полиэтилен низкой плотности, однородно разветвленный полиэтилен, линейный сополимер этилена и альфа-олефина, однородно разветвленный по существу линейный сополимер этилена и альфа-олефина или блок-сополимер этилена,
(ii) силан имеет формулу:
9
где R представляет собой атом водорода или метильную группу;
v и w равняются 0 или 1 при условии, что когда v равняется 1, w равняется 1;
p представляет собой целое число от 0 до 12, включительно,
q представляет собой целое число от 1 до 12, включительно, и
10
каждый R независимо представляет собой гидролизуемую органическую группу,
(iii) полифункциональный органополисилоксан (iii) представляет собой полидиметилсилоксан формулы:
где Me представляет собой метил, а n составляет от 10 до 400, и
(iv) катализатор поперечного сшивания представляет собой кислоту или основание Льюиса или Бренстеда.